КЕРАМИЧЕСКИЙ ПИГМЕНТ СИНЕ-ЗЕЛЕНЫЙ
CERAMIC BLUE-GREEN PIGMENT

Изобретение относится к области производства надглазурных керамических пигментов, которые могут быть использованы для декорирования изделий из фарфора и фаянса.
2
3
2
3
Известен пигмент, содержащий, мас.%: CoO 14,0-16,0; AlO 53,8-63,0; CrO 20,0-25,0; ZnO 3,0-5,2 [1].
Задачей изобретения является снижение температуры обжига пигмента.
2
3
2
3
2
3
2
3
Технический результат достигается тем, что керамический пигмент сине-зеленый, содержащий CoO, AlO, CrO, ZnO, дополнительно включает SrO и CuO при следующем соотношении компонентов, мас.%: CoO 19,0-19,5; AlO 52,0-53,0; CrO 18,0-19,0; ZnO 5,5-6,0; SrO 3,0-3,6; CuO 0,4-1,0.
В таблице приведены составы пигмента.
Таблица
Состав
Компоненты, мас.%:
Температура обжига, °С
CoO
Al<sub>2</sub>O<sub>3</sub>
Cr<sub>2</sub>O<sub>3</sub>
ZnO
SrO
CuO
1
19,5
52,0
19,0
5,5
3,6
0,4
1030±20
2
19,3
52,5
18,5
5,7
3,3
0,7
1030±20
3
19,0
53,0
18,0
6,0
3,0
1,0
1030±20
Компоненты дозируют в требуемых количествах, смешивают и размалывают мокрым способом, массу сушат при 80-100°С до влажности 0,5-1,5%, обжигают в окислительной среде, охлаждают и размалывают до остатка не более 0,3% на сите №0056.
Источники информации
1. SU 1281534, C03C 1/04, 1987.